(57)【要約】【課題】陶磁器、ガラス表面へ自然の葉脈模様を加飾するための材料を提供することを課題としている。【解決手段】金属イオンを架橋点とし、葉脈と、金属イオン、高分子が複合化した材料を開発した。任意の金属成分を必要量葉脈に集積可能であることから、任意の色彩の葉脈模様を陶磁器及びガラス表面へ加飾することができる。【選択図】図１
2019104644.tif 000002
【特許請求の範囲】
【請求項１】
葉脈化した葉と金属イオン及び高分子を複合化した、陶磁器及びガラス表面へ葉脈模様を入れるための材料。高分子は水溶性であることを特徴とする。
【請求項２】
請求項１において、金属イオンとは鉄イオン、銅イオン、マンガンイオン、コバルトイオン、クロムイオン、ニッケルイオンの少なくとも一種類を含むことを特徴とする材料。
【請求項３】
葉脈に金属イオンを吸着させる工程と、水溶性高分子を吸着させる工程を含む請求項１の材料の作製方法。
金属イオン吸着工程を少なくとも2回行うことを特徴とする。
【請求項４】
請求項3において、金属イオンとして鉄イオン、銅イオン、マンガンイオン、コバルトイオン、クロムイオン、ニッケルイオンの少なくとも一種類を含む溶液を用いた吸着工程を一回以上行うことを特徴とする方法。
【発明の詳細な説明】
【技術分野】
【０００１】
本発明は、陶磁器およびガラス表面に彩色された葉脈模様を入れるための材料とその製法に関するものである。
【背景技術】
【０００２】
植物の葉の模様を陶磁器に焼き付ける方法として、天然の葉を陶磁器に置き本焼きをする方法があるが、表現できる色彩に限りがあり、偶然性を期待する不確かな方法である。
【０００３】
上記問題を解決するため、これまでに特許文献1に、水ガラスと釉薬、水の混合溶液を葉脈にムラなく塗布したものを陶磁器に貼り付け焼成する方法が示されている。特許文献2に葉脈に金属メッキを施す手法が示されている。
【先行技術文献】
【特許文献】
【０００４】
【特許文献１】特開２００２−１６７２６０号公報
【特許文献２】特開２００６−２４０９０３号公報
【発明の概要】
【発明が解決しようとする課題】
【０００５】
上記特許文献1では、葉脈に水ガラスと釉薬の混合溶液を塗布する手法が開示されている。しかし葉脈に塗布できる溶液量には限りがある。
特許文献2では、葉脈に遷移金属をメッキし、陶磁器の釉薬上にのせて焼成することで、遷移金属イオン特有の色を呈する木の葉模様を陶磁器に加飾する方法が示されている。この方法では無電界メッキ溶液が用いられている。無電界メッキは、葉脈表面で金属イオンを還元し金属として析出させる必要があり、反応条件を精密に制御する必要がある。そのため、金属塩、還元剤、錯化剤、ｐH 緩衝材および安定剤など多くの成分が用いられていることから、溶液の維持管理、廃液処理に課題がある。また、反応温度の制御が必要である。
【０００６】
本発明は、上記従来の実情に鑑みてなされたものであって、従来の手法より作成が簡便で、任意の色彩の葉脈模様を陶磁器及びガラス表面へ付けることのできる新規材料を開発することを課題としている。
【課題を解決するための手段】
【０００７】
請求項１の材料は、金属イオンを架橋点とし、葉脈と、金属イオン、高分子が複合化していることを特徴としている。複合化することで、任意の金属成分を必要量葉脈に集積可能である。
請求項２の材料は、請求項１において、金属イオンとして鉄イオン、銅イオン、マンガンイオン、コバルトイオン、クロムイオン、ニッケルイオンの少なくとも一種類を含むことを特徴とする材料である。
請求項３の方法は、金属イオン吸着工程と高分子吸着工程をそれぞれ行うことで葉脈に金属イオンと高分子を集積させることを特徴としている。金属イオン吸着工程を複数回行うことで、呈色に十分な量の金属成分を葉脈に集積できる。
請求項４の方法は、請求項３において、金属イオンとして鉄イオン、銅イオン、マンガンイオン、コバルトイオン、クロムイオン、ニッケルイオンの少なくとも一種類を含む溶液を用いた吸着工程を一回以上行うことを特徴とする方法である。
【図面の簡単な説明】
【０００８】
【図１】本発明に係る材料作成工程を示した図である。
【図２】本発明に係る材料を用いた作品例を示した図である。
【発明を実施するための形態】
【０００９】
以下、本発明の実施例を説明するが、本発明はこれら実施例のみに限定されるものではない。
植物の葉は水酸化ナトリウムなどのアルカリ溶液で処理することにより葉肉を取り除き、葉脈化する手法が知られている。本発明では少なくとも一部が葉脈化した葉を用いる。葉脈に金属イオンと高分子を必要量集積させる工程を以下に説明する（図１）。
【００１０】
はじめに、金属イオン溶液に葉脈を浸漬し、葉脈に金属イオンを吸着させる。次に、水溶性高分子溶液に浸漬し、高分子を吸着させる。この金属イオン吸着工程と高分子吸着工程を繰り返し、金属イオンを架橋点とした葉脈-金属イオン-高分子複合体を形成させる方法が請求項3の方法である。このとき、各吸着工程前後に余分な溶液を除く洗浄工程など適宜必要な工程を加えてよい。各吸着工程は溶液への浸漬だけでなく、塗布などの方法で行ってよい。
【００１１】
金属イオン吸着工程に用いる溶液は、少なくとも1種以上の金属イオンを含む水溶液であり、各工程で異なる金属イオンを用いてよい。本手法では、わずかでも集積が進めば、吸着工程の回数を重ねることで集積量を増やすことが可能である。溶液に必要な金属イオン濃度は高分子、金属イオンの組み合わせや条件によって異なるが、金属イオン濃度10mg/L以上、好ましくは250mg/L以上である。金属イオン種は多価金属イオンであることが望ましい。
【００１２】
高分子吸着工程に用いる水溶性高分子については、分子中に金属イオンと相互作用する部位が複数あることが必要である。具体的には、アニオン性官能基を複数もつ、もしくは、配位子を複数持つ分子である。N、S、O、P等の電子供与元素が含まれる官能基は配位子となりうる。よって、例えば、カルボキシメチルセルロース（CMC）、アルギン酸などのアニオン性高分子、ゼラチンなど両性高分子、ポリエチレングリコール（PEG）などのノニオン性高分子、キトサンなどのカチオン性高分子、水ガラス（ケイ酸塩水溶液）などの無機高分子が利用可能である。金属イオンと複合体を形成するために必要な溶液中の水溶性高分子濃度は1mg/L 以上であり、好ましくは50 mg/L以上である。また高分子吸着工程について、複数回行う場合、各工程で異なる高分子溶液を用いてよい。
【００１３】
上記方法で作成した材料を用い陶磁器へ葉脈模様を入れる方法を以下に説明する。
施釉後焼成した陶磁器に葉脈材料を貼り付け、その後焼成することで、金属イオンの色を呈した葉脈模様を形成する（図2）。
この方法では釉薬が溶けてガラス化した表面に葉脈模様を入れることが出来るため、同様にガラス表面を持つ素材には同様の方法で葉脈模様を入れることが可能である。
【図１】
2019104644.tif 000003
【図２】
2019104644.tif 000004
【手続補正書】
【提出日】平成31年3月7日(2019.3.7)
【手続補正１】
【補正対象書類名】特許請求の範囲
【補正対象項目名】全文
【補正方法】変更
【補正の内容】
【特許請求の範囲】
【請求項１】
金属イオンを架橋点とし，葉脈化した葉と金属イオン及び高分子を複合化した，陶磁器及びガラス表面への葉脈模様を入れるための材料。高分子は水溶性であることを特徴とする。
【請求項２】
葉脈に金属イオンを吸着させる工程と，水溶性高分子を吸着させる工程を含む請求項１の材料の作成方法。
金属イオン吸着工程と水溶性高分子吸着工程を交互に繰り返し，金属吸着工程を少なくとも２回行うことを特徴とする。
【手続補正２】
【補正対象書類名】明細書
【補正対象項目名】０００７
【補正方法】変更
【補正の内容】
【０００７】
請求項１の材料は、金属イオンを架橋点とし、葉脈と、金属イオン、高分子が複合化していることを特徴としている。複合化することで、任意の金属成分を必要量葉脈に集積可能である。
請求項２の方法は、金属イオン吸着工程と高分子吸着工程を交互に繰り返し行うことで葉脈に金属イオンと高分子を集積させることを特徴としている。金属イオン吸着工程を複数回行うことで、呈色に十分な量の金属成分を葉脈に集積できる。
【手続補正３】
【補正対象書類名】明細書
【補正対象項目名】００１０
【補正方法】変更
【補正の内容】
【００１０】
はじめに、金属イオン溶液に葉脈を浸漬し、葉脈に金属イオンを吸着させる。次に、水溶性高分子溶液に浸漬し、高分子を吸着させる。この金属イオン吸着工程と高分子吸着工程を交互に繰り返し、金属イオンを架橋点とした葉脈-金属イオン-高分子複合体を形成させる方法が請求項2の方法である。このとき、各吸着工程前後に余分な溶液を除く洗浄工程など適宜必要な工程を加えてよい。各吸着工程は溶液への浸漬だけでなく、塗布などの方法で行ってよい。